НАЙЛОНОВОЕ ШТАПЕЛЬНОЕ ВОЛОКНО С ВЫСОКОЙ НЕСУЩЕЙ СПОСОБНОСТЬЮ И ИЗГОТОВЛЕННЫЕ ИЗ НЕГО СМЕШАННЫЕ НАЙЛОНОВЫЕ ПРЯЖИ И МАТЕРИАЛЫ

7
1. Способ получения найлоновых штапельных волокон с несущей способностью более 3,2 граммов на денье, измеренной в виде прочности (T) при 7% удлинении; упомянутый способ включает стадии формования филаментных нитей из расплава найлонового полимера, закаливания упомянутых филаментных нитей и образования одного или нескольких жгутов из множества упомянутых закаленных филаментных нитей, проведения вытяжки и отжига упомянутого жгута (жгутов) и превращения упомянутого вытянутого и отожженного жгута (жгутов) в штапельные волокна, подходящие для образования пряжи, в котором:
A) найлоновый полимер, формуемый из расплава с получением филаментных нитей, имеет относительную вязкость (RV), измеренную в муравьиной кислоте, от 45 до 100;
7
B) филаментные нити из упомянутого найлонового полимера формуют, закаливают и превращают в жгуты при однородности как расположения, так и условий закаливания, которые достаточны, чтобы разрешить применение степеней вытяжки, которые обеспечивают в итоге штапельное волокно с требуемой прочностью T более 3,2 граммов на денье;
C) вытяжку и отжиг жгута (жгутов) осуществляют с помощью двухстадийной непрерывной операции, проводимой с общей оптимальной степенью вытяжки от 2,3 до 5,0; упомянутая операция включает первую стадию вытяжки, на которой осуществляется от 85% до 97,5% вытяжки жгута (жгутов), и вторую стадию вытяжки с отжигом, на которой упомянутый жгут (жгуты) подвергают отжигу при температуре от 145°C до 205°C; упомянутая операция сопровождается стадией охлаждения, на которой упомянутый вытянутый и отожженный жгут (жгуты) охлаждают до температуры менее 80°C; и
D) жгут (жгуты) на протяжении упомянутой двухстадийной непрерывной операции поддерживают под регулируемым натяжением.
2. Способ по п.1, в котором упомянутые штапельные волокна имеют значение денье на филамент от 1,0 до 3,0 и прочность на разрыв, по меньшей мере, 6,0 граммов на денье.
3. Способ по п.1, в котором относительная вязкость (RV) найлонового полимера находится в диапазоне от 45 до 65.
7
4. Способ по п.1, в котором упомянутые штапельные волокна имеют значение денье на филамент от 1,6 до 1,8, прочность на разрыв более 6,8 граммов на денье и несущую способность от 3,3 до 4,5 граммов на денье, измеренную в виде прочности (T) при 7% удлинении.
5. Способ по п.4, в котором упомянутую вытяжку и отжиг упомянутого многофиламентного жгута проводят при общей оптимальной степени вытяжки от 3,12 до 3,40.
7
6. Способ по п.1, в котором упомянутые штапельные волокна имеют значение денье на филамент от 2,3 до 2,7, прочность на разрыв более 6,8 граммов на денье и несущую способность от 3,3 до 5,0 граммов на денье, измеренную в виде прочности (T) при 7% удлинении.
7. Способ по п.6, в котором упомянутую вытяжку и отжиг упомянутого многофиламентного жгута проводят при общей оптимальной степени вытяжки от 3,5 до 4,0.
8. Способ по п.1, в котором упомянутый найлоновый полимер имеет RV от 50 до 60.
9. Способ по п.1, в котором упомянутую первую стадию вытяжки осуществляют при температуре от 80°C до 125°C, и упомянутую вторую стадию вытяжки и отжиг осуществляют при температуре от 165°C до 205°C.
10. Способ по п.1, в котором упомянутый найлоновый полимер выбран из группы, состоящей из полигексаметиленадипамида (найлон-66) и поликапроамида (найлон-6).
11. Найлоновые штапельные волокна, полученные согласно способу по п.1.
7
12. Изделие, содержащее найлоновые штапельные волокна со значением денье на филамент от 1,0 до 3,0, прочностью, по меньшей мере, 6,0 граммов на денье и несущей способностью более 3,2 граммов на денье, измеренной в виде прочности (T) при 7% удлинении.
13. Изделие по п.12, в котором упомянутые найлоновые штапельные волокна имеют относительную вязкость (RV) от 45 до 65.
7
14. Изделие по п.12, в котором упомянутые найлоновые штапельные волокна имеют значение денье на филамент от 1,6 до 1,8, прочность на разрыв более 6,8 граммов на денье и несущую способность от 3,12 до 3,40 граммов на денье, измеренную в виде прочности (T) при 7% удлинении.
7
15. Изделие по п.12, в котором упомянутые найлоновые штапельные волокна имеют значение денье на филамент от 2,3 до 2,7, прочность на разрыв более 6,8 граммов на денье и несущую способность от 3,3 до 5,0 граммов на денье, измеренную в виде прочности (T) при 7% удлинении.
16. Изделие по п.12, в котором упомянутые найлоновые штапельные волокна содержат найлоновый полимерный материал, выбранный из группы, состоящей из полигексаметиленадипамида (найлон-66) и поликапроамида (найлон-6).
17. Изделие по п.12, в котором длина упомянутых найлоновых штапельных волокон находится в диапазоне от 2 до 13 сантиметров (от 0,79 до 5,12 дюймов).
18. Изделие по п.12, в котором упомянутое изделие содержит текстильную пряжу, содержащую хлопчатобумажные штапельные волокна и упомянутые найлоновые штапельные волокна, смешанные в весовом отношении хлопчатобумажных штапельных волокон к найлоновым штапельным волокнам в диапазоне от 20:80 до 80:20.
7
19. Текстильная пряжа, содержащая смешанные найлоновые штапельные волокна и, по меньшей мере, одно сопутствующее штапельное волокно, в которой по существу все упомянутые найлоновые штапельные волокна имеют значение денье на филамент от 1,0 до 3,0, прочность, по меньшей мере, 6,0 граммов на денье и несущую способность более 3,2 граммов на денье, измеренную в виде прочности (T) при 7% удлинении.
7
20. Текстильная пряжа по п.19, в которой упомянутое сопутствующее штапельное волокно содержит хлопок, и упомянутые хлопчатобумажные штапельные волокна и найлоновые штапельные волокна находятся в весовом отношении хлопчатобумажных штапельных волокон к найлоновым штапельным волокнам в диапазоне приблизительно от 20:80 до 80:20; отличающаяся тем, что по существу все упомянутые найлоновые штапельные волокна имеют значение денье на филамент от 1,0 до 3,0, прочность, по меньшей мере, 6,0 граммов на денье и несущую способность более 3,2 граммов на денье, измеренную в виде прочности (T) при 7% удлинении.
21. Текстильная пряжа по п.19, которая обладает значением разрывной прочности пасмо, по меньшей мере, 2800 или удельной разрывной прочностью, по меньшей мере, 18 сН/текс, в расчете на стандартное отношение найлон/хлопок 50:50.
22. Тканый материал найлон/хлопок (NYCO), получаемый из текстильных пряж по п.19.
7
23. Тканый материал найлон/хлопок (NYCO), получаемый из текстильных пряж, как в направлении основы, так и в направлении утка (заполнение по ширине), в котором упомянутые текстильные пряжи, применяемые для ткачества, по меньшей мере, в одном направлении, содержат смешанные хлопчатобумажные штапельные волокна и найлоновые штапельные волокна в весовом отношении хлопчатобумажных штапельных волокон к найлоновым штапельным волокнам в диапазоне от 20:80 до 80:20; и в котором упомянутые найлоновые штапельные волокна имеют значение денье на филамент от 1,0 до 3,0, прочность, по меньшей мере, 6,0 граммов на денье и несущую способность более 3,2 граммов на денье, измеренную в виде прочности (T) при 7% удлинении.
24. NYCO-материал по п.23, в котором пряжи, применяемые для ткачества в направлении утка (заполнения по ширине) содержат найлоновые штапельные волокна со значением денье на филамент от 1,6 до 1,8, и пряжи, применяемые для ткачества в направлении основы содержат найлоновые штапельные волокна со значением денье на филамент от 2,3 до 2,7.
2
2
25. NYCO-материал по п.23 с поверхностной плотностью 200 граммов/м (6,0 унций/ярд) или менее.
26. NYCO-материал с саржевым переплетением 2 × 1 по п.23 с пределом прочности при растяжении 190 фунтов-силы или более в направлении основы и 80 фунтов-силы или более в направлении утка (заполнения по ширине), измеренным согласно стандарту ASTM D 5034.
27. Тканый NYCO-материал, полученный из текстильных пряж, как в направлении основы, так и в направлении утка (заполнения по ширине), в котором упомянутые текстильные пряжи, применяемые для ткачества в обоих направлениях, содержат хлопчатобумажные штапельные волокна и найлоновые штапельные волокна, смешанные в весовом отношении хлопчатобумажных штапельных волокон к найлоновым штапельным волокнам в диапазоне от 20:80 до 80:20; и дополнительно отличающийся тем, что пряжи, применяемые для ткачества в направлении утка (заполнения по ширине), содержат найлоновые штапельные волокна со значением денье на филамент от 1,3 до 2,0, а пряжи, применяемые для ткачества в направлении основы, содержат найлоновые штапельные волокна со значением денье на филамент от 2,5 до 3,0.